질소 분위기 하 에 ( R ) - 4 -( 4 - 모르 폴리노 - 4 - 옥소 - 1 -( 페닐 티오 ) 부탄 - 2 - 일 아미노 ) - 3 - 니트로벤젠 술폰아미드 ( 중간체 73 , 523 . 6 mg , 1 . 09 mmol ) 를 보란 - THF 착체 용액 ( THF 중 1 M ; 2 . 4 ml , 2 . 4 mmol ) 중 에 용해 시키 고 , 생성 된 용액 을 실온 에서 밤새 도록 교반 하 였 다 . 플라스크 를 분위기 에 개방 하 고 , MeOH ( 1 . 20 ml ) 에 이어서 , 진한 HCl ( 0 . 48 ml ) 로 조심 스럽 게 처리 하 였 다 . 생성 된 혼합물 을 3 시간 동안 환류 가 열 시킨 후 , 실온 으로 냉각 시켰 다 . Na 2 CO 3 수용액 ( 4 M ) 을 첨가 하 여 혼합물 의 pH 를 대략 10 으로 조정 하 였 고 , 이 에 침전물 이 형성 되 었 다 . 혼합물 을 EtOAc ( 75 ml ) 중 에 용해 시키 고 , 물 ( 40 ml ) , 염수 ( 40 ml ) 로 세척 하 고 , 건조 시켰 다 ( Na 2 SO 4 ) . 감압 하 에 휘발 성 물질 을 증발 시켜 농축물 을 수득 하 고 , 칼럼 크로마토그래피 ( ISCO , 40 g 실리카 겔 칼럼 , 0 → 100 % EtOAc / 헥산 으로 용리 시킴 ) 에 의해 정제 하 여 표제 생성물 ( 406 . 6 mg , 수율 : 80 %) 을 수득 하 였 다 .